(57)【要約】【課題】皮膚に貼り付けたときには十分に固定され、発汗があっても剥がれ難く、皮膚から剥がすときには粘着層に水を浸透させることにより容易に剥がすことが可能なサージカルテープを提供する。【解決手段】フィルム状の基材と、基材の一方の面に配設される粘着層とを備え、粘着層が、スルホポリエステル及び粘着性成分を含み、粘着性成分が、ゴム系粘着剤、アクリル系粘着剤、並びに粘着付与剤と可塑剤を含む組成物、からなる群から選択される少なくとも一種であるサージカルテープ。【選択図】なし【特許請求の範囲】
【請求項１】
フィルム状の基材と、前記基材の一方の面に配設される粘着層とを備え、
前記粘着層が、スルホポリエステル及び粘着性成分を含む粘着剤組成物から構成され、
前記粘着性成分が、ゴム系粘着剤、アクリル系粘着剤、並びに粘着付与剤と可塑剤を含む組成物、からなる群から選択される少なくとも一種であるサージカルテープ。
【請求項２】
前記スルホポリエステルが、前記粘着剤組成物中に５〜８０質量％含有される請求項１に記載のサージカルテープ。
【請求項３】
前記フィルム状の基材が、透水性の不織布又は透水性の多孔質フィルムである請求項１又は２に記載のサージカルテープ。
【請求項４】
前記粘着層が、前記基材の一方の面上に前記粘着剤組成物の塗布部と非塗布部よりなるパターン形状を形成する請求項３に記載のサージカルテープ。
【請求項５】
被貼付体の表面に貼り付けられた請求項１〜４のいずれかに記載のサージカルテープの剥離方法であって、前記粘着層に水を供給し、前記粘着層と水との接触部分に音波発信素子を用いて振動させながら、前記サージカルテープを前記被貼付体の表面から引き剥がすサージカルテープの剥離方法。
【発明の詳細な説明】
【技術分野】
【０００１】
本発明は、サージカルテープに関し、更に詳しくは、皮膚に貼り付けたときには十分に固定され、発汗があっても剥がれ難く、皮膚から剥がすときには粘着層に水を浸透させることにより容易に剥がすことが可能なサージカルテープに関する。
【背景技術】
【０００２】
サージカルテープの接着力は、皮膚に貼り付けている間は十分に強いことが望まれている。しかし、強い接着力を持つサージカルテープは、剥離時に皮膚を損傷することがあるという問題があった。そのため、剥離時に、皮膚の損傷や皮膚への刺激がなくなる程度まで接着力を低下させることが可能なサージカルテープが望まれている。そして、剥離時の接着力を低下させようとするサージカルテープについて、幾つかの提案がなされている（例えば、特許文献１〜４参照）。
【特許文献１】特表平４−５０７４２５号公報
【特許文献２】特開２０００−２７１２０４号公報
【特許文献３】特許第３３８７４９７号公報
【特許文献４】特許第３５４９８７４号公報
【発明の開示】
【発明が解決しようとする課題】
【０００３】
上記、特許文献１には、２０℃と３５℃の間に溶融点を持つアクリル系側鎖結晶性ポリマーを粘着剤として利用し、氷嚢などで冷却する事により容易に剥離できるサージカルテープが記載されている。しかし、特許文献１に記載のサージカルテープは、初期接着力がなく、接着力を発現するまでテープを押えておく必要があり、固定に時間を要するものであった。
【０００４】
上記、特許文献２には、直鎖状アルキル基を側鎖とするアクリル酸エステルを粘着剤として利用したサージカルテープが記載されている。特許文献２に記載のサージカルテープは、初期接着力はあるが、低剥離力とするには２０℃以下に冷却することが必要であるため、例えば、氷嚢で冷却する場合、９０秒以上、サージカルテープ及び周辺の皮膚を冷却する必要があった。そのため、剥離に要する時間が長いだけでなく、患者に対しては長時間に亘って冷感を与えていた。
【０００５】
上記、特許文献３，４には、結晶性フッ素化アルキル基を有するアクリル系樹脂を含有する粘着剤を備え、４０℃に加温することにより容易に剥離することが可能になるサージカルテープが記載されている。特許文献３，４に記載のサージカルテープは、火傷を起こさない４０℃前後の温度における剥離は可能であるが、その反面、通常の使用時においても、使用者が４０℃近傍まで発熱した場合や、電気毛布を使用した場合、あるいは入浴中等においては、サージカルテープが剥離してしまう温度に容易に到達することになるため、固定時の信頼性という点では十分ではなかった。
【０００６】
本発明は、このような従来技術の有する問題点に鑑みてなされたものであり、その特徴は、皮膚に貼り付けたときには十分に固定され、発汗があっても剥がれ難く、皮膚から剥がすときには粘着層に水を浸透させることにより容易に剥がすことが可能なサージカルテープを提供することにある。
【課題を解決するための手段】
【０００７】
上記課題を解決するため、本発明によって以下のサージカルテープが提供される。
【０００８】
［１］  フィルム状の基材と、前記基材の一方の面に配設される粘着層とを備え、前記粘着層が、スルホポリエステル及び粘着性成分を含む粘着剤組成物から構成され、前記粘着性成分が、ゴム系粘着剤、アクリル系粘着剤、並びに粘着付与剤と可塑剤を含む組成物、からなる群から選択される少なくとも一種であるサージカルテープ。
【０００９】
［２］  前記スルホポリエステルが、前記粘着剤組成物中に５〜８０質量％含有される［１］に記載のサージカルテープ。
【００１０】
［３］  前記フィルム状の基材が、透水性の不織布又は透水性の多孔質フィルムである［１］又は［２］に記載のサージカルテープ。
【００１１】
［４］  前記粘着層が、前記基材の一方の面上に前記粘着剤組成物の塗布部と非塗布部よりなるパターン形状を形成する［３］に記載のサージカルテープ。
【００１２】
［５］  被貼付体の表面に貼り付けられた［１］〜［４］のいずれかに記載のサージカルテープの剥離方法であって、前記粘着層に水を供給し、前記粘着層と水との接触部分に音波発信素子を用いて振動させながら、前記サージカルテープを前記被貼付体の表面から引き剥がすサージカルテープの剥離方法。
【発明の効果】
【００１３】
本発明のサージカルテープによれば、粘着層に含有される粘着性成分が、ゴム系粘着剤、アクリル系粘着剤、並びに粘着付与剤と可塑剤を含む組成物、からなる群から選択される少なくとも一種であるため、皮膚に貼り付けたときに十分に固定することが可能となる。そして、粘着層にスルホポリエステルが含有されるため、皮膚から剥がすときには粘着層に水を浸透させることにより容易に剥がすことが可能であるとともに、発汗に対しては剥がれ難くすることが可能である。
【発明を実施するための最良の形態】
【００１４】
次に本発明の実施形態を詳細に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００１５】
本発明のサージカルテープは、フィルム状の基材と、基材の一方の面に配設される粘着層とを備えるものである。そして、上記粘着層は、スルホポリエステル及び粘着性成分を含むものであり、上記粘着性成分は、ゴム系粘着剤、アクリル系粘着剤、並びに粘着付与剤と可塑剤を含む組成物、からなる群から選択される少なくとも一種である。尚、本発明のサージカルテープは、ドレッシングフィルム（創傷被覆材）等を含むものである。
【００１６】
（１）粘着剤組成物；
粘着層を構成する粘着剤組成物は、スルホポリエステル及び粘着性成分を含有するものである。粘着剤組成物は、「スルホポリエステル及び粘着性成分」のみを含有するものであってもよいし、それ以外の後述する「他の成分」を含有してもよい。粘着剤組成物中のスルホポリエステルの含有量は、５〜８０質量％が好ましく、６５〜７５質量％が特に好ましい。スルホポリエステルの含有量をこのような範囲とすることにより、皮膚に貼り付けたときに、より優れた粘着性を有し、発汗があってもより剥がれ難く、剥離時に、水（非イオン水）を用いてより容易に剥離させることが可能なサージカルテープとすることができる。ここで、「非イオン水」というときは、蒸留水、イオン交換水などを意味するが、水道水もここでは含む。即ち、汗水、海水、生理食塩水などの電解質を意図的にあるいは多量に含むものが、「イオン水」を意味する。スルホポリエステルの含有量が５質量％より低いと、粘着層に水を浸透させても剥離し難いことがあり、８０質量％より高いと、サージカルテープを皮膚等に貼り付けたときの粘着性が低下することがある。粘着剤組成物中の粘着性成分の含有量は、２０〜９５質量％が好ましく、２５〜３５質量％が特に好ましい。２０質量％より低いと、サージカルテープを皮膚等に貼り付けたときの粘着性が低下することがあり、９５質量％より高いと、粘着層に水を浸透させても剥離し難いことがある。
【００１７】
（１−１）スルホポリエステル；
粘着剤組成物に含有されるスルホポリエステルのＴｇ（ガラス移転点）は、特に限定されないが、人の皮膚温度（約３０℃）以下であることが好ましい。１５℃以下が更に好ましい。Ｔｇが、３０℃以下であることより、人間の皮膚に本実施形態のサージカルテープを貼り付けた時、スルホポリエステルを含む粘着層は軟化状態で、容易に皮膚表面に追従できるため、接着が容易である。また接着後、水分を供給して剥離するときに、スルホポリエステルが水に分散し易くなるので、粘着剤組成物の皮膚への粘着力を低下でき、容易にサージカルテープを剥離することが可能となる。特にＴｇが１５℃以下であれば、保管環境の室温以下のＴｇであり、本発明のサージカルテープを皮膚に貼り付ける前から柔軟性に富み、取り扱い性も良好である。Ｔｇが３０℃を超えると、人間の皮膚の表面温度より高くなるため、人間の皮膚に本実施形態のサージカルテープを貼り付けたときに、スルホポリエステルのＴｇ未満の温度となる。そのため、スルホポリエステルが硬く、粘着層全体も固くなり、貼り付け時に柔軟性を欠き、接着性に劣る傾向となる。スルホポリエステルのＴｇの下限値は、特に限定されないが、−１０℃以上であることが好ましい。−１０℃より低くなると、皮膚温度である３０℃程度の温度において流動性が高くなり、サージカルテープとして扱い難くなることがある。尚、「Ｔｇ」は、ＤＳＣなどの熱分析により測定した値である。
【００１８】
粘着剤組成物に含有されるスルホポリエステルは、ジカルボン酸、１個のスルホネート基を含有する２官能性スルホモノマー、及びジオール若しくはジアミンを含有する反応原料を、反応触媒を用いて反応させることにより得られるものであることが好ましい。上記ジカルボン酸は、スルホネート基を有さない（スルホモノマーでない）ものであることが好ましい。ジカルボン酸としては、特に限定されないが、イソフタル酸、テレフタル酸、アジピン酸、１，４−シクロヘキサンジカルボン酸等を挙げることができる。上記２官能性スルホモノマーは、特に限定されないが、スルホネート基以外の官能基が、カルボキシル基、ヒドロキシル基、又はアミン基であることが好ましく、例えば、５−ソジオスルホイソフタル酸等を挙げることができる。反応原料中に上記２官能性スルホモノマーは少なくとも一種含有されることが好ましい。ジオールまたはジアミンとしては、特に限定されないが、エチレングリコール、トリエチレングリコール、ジエチレングリコール、ポリエチレングリコール、ネオペンチルグリコール、１，４−シクロヘキサンジメタノール、エチレンジアミン、ヘキサメチレンジアミン、１，４−シクロヘキサンビスメチルアミン、ヘプタメチレンジアミン等を挙げることができる。上記反応原料中に、更に、３個以上の官能基を有する多官能性反応剤が含有されてもよい。多官能性反応剤の官能基のそれぞれは、カルボキシル基、ヒドロキシル基、又はアミン基であることが好ましい。３個以上の官能基を有する多官能性反応剤としては、特に限定されないが、トリメチロールプロパン、グリセリン、ペンタエリトリトール等を挙げることができる。スルホポリエステル合成に利用する反応触媒としては、特に限定されないが、例えば「チタンテトライソプロポキシドおよび酢酸ナトリウム４水和物」等を挙げることができる。
【００１９】
スルホポリエステルの合成は各成分から選択される成分の反応基の当量が一致されるような配合とし、一般的ポリエステルの合成手法により合成される。成分配合を調整することにより、所望のＴｇ、好ましくは、−１０〜３０℃のＴｇのスルホポリエステルを得る事ができる。
【００２０】
また、本実施形態のサージカルテープに使用するスルホポリエステルとしては、特に限定されないが、例えば、米国イーストマンケミカル社のＡＱポリマーシリーズを挙げることができる。例えば、直鎖状のスルホポリエステルとして、商品名：ＡＱ２１５０（Ｔｇ：９℃）、商品名：ＡＱ２３５０（Ｔｇ：１１℃）等を挙げることができる。
【００２１】
このようなスルホポリエステルは水分散性を有するが、汗などの体液や塩水には分散しにくい特徴を有する。これにより発汗を伴う皮膚においても、剥離しにくい粘着剤を作成することができる。例えば、粘着層と皮膚との接着領域において、剥離させようとしている端部（サージカルテープの一部が皮膚から剥離している場合は、粘着層と皮膚とが接着している領域：（接着領域）と、粘着層と皮膚とが剥離している領域との境界部分：（剥離端部））に、水（非イオン水）を噴霧等で接触させることにより、また、水と接触させるとともに音波発信素子を用いて振動させることにより、皮膚に貼り付けたサージカルテープを容易に剥離することができる。
【００２２】
（１−２）粘着性成分；
本実施形態のサージカルテープに使用する粘着性成分としては、アクリル系粘着剤、合成ゴム系粘着剤、アクリル系粘着剤と合成ゴム系粘着剤とを組成物、粘着付与剤と可塑剤とを含む組成物を挙げることができる。粘着層に含有されるスルホポリエステル自体は、粘着性が低いため、粘着層の粘着性を高めるために粘着性成分が必要である。粘着性成分は、環境面より溶剤を使用しないホットメルト粘着剤であることが好ましい。
【００２３】
アクリル系粘着剤としては、一般的に利用されている、アクリル酸とアクリル酸エステルの共重合体を主成分に粘着付与剤、酸化防止剤等を混合したものを挙げることができる。ここで、「主成分」とは、５０質量％を超えて含有される成分をいう。アクリル系粘着剤としては、特に限定されないが、スイスのコラノ社のＥｃｏｍｅｌｔＵＶシリーズを挙げることができ、また、２−エチルへキシルアクリレート（９６．５％）、アクリル酸（３．５０％）、アクリロキシベンゾフェノン（０．０５％）、チバスペシャリティーケミカルズ社製光開始剤Ｉｒｇａｃｕｒｅ−１８４（０．５０％）、チバスペシャリティーケミカルズ社の酸化防止剤Ｉｒｇａｎｏｘ−１０７６（０．５０％）、及びイソオクチルグリコレート（０．０５％）の混合液をＥＶＡ（エチレンビニルアセテート）の袋に充填密封し低圧水銀ランプで共重合させたホットメルト粘着組成物（アクリル系粘着剤）（Ａ）等を挙げることができる。また、上記ホットメルト粘着組成物（Ａ）８５．００質量％と、米国Ｎｏｖｅｏｎ社のＡｖａｌｕｒｅ  ＡＣ２１０  アクリルオリゴマー１５．００質量％とを、１６０℃で混合してアクリル系粘着剤としてもよい。このアクリル系粘着剤は、基材に塗布した後に、高圧水銀ランプによるＵＶ−Ｃ波長により架橋することができるＵＶ架橋型アクリルホットメルト粘着剤であり、比較的強い接着力と保持力をもつこと特徴とする。
【００２４】
合成ゴム系粘着剤は、合成ゴムを主成分とする粘着剤であり、例えば、ＳＩＳ（Ｓｔｙｒｅｎｅ−Ｉｓｏｐｒｅｎｅ−Ｓｔｙｒｅｎｅ）、ＳＢＳ（Ｓｔｙｒｅｎｅ−Ｂｕｔａｄｉｅｎｅ−Ｓｔｙｒｅｎｅ）、及びＳＥＢＳ（Ｓｔｙｒｅｎ−Ｅｔｈｙｌｅｎ／Ｂｕｔｙｌｅｎｅ−Ｓｔｙｒｅｎｅ）から選択される少なくとも一種の合成ゴムを主成分として、可塑剤、粘着付与剤、酸化防止剤、及びその他の添加剤を含有する粘着剤である。合成ゴム系粘着剤は、ホットメルト粘着剤であることが好ましい。ＳＩＳ、ＳＢＳ、及びＳＥＢＳとしては、米国ＫＲＡＴＯＮ社のクレイトンポリマーを挙げることができる。可塑剤としては、鉱物油、ベンゾエート等を挙げることができる。可塑剤の具体例としては、米国シェル化学社のＳｈｅｌｌｆｌｅｘ鉱物油や、米国ＶＥＬＳＩＣＯＬ社のＢＥＮＺＯＦＬＥＸベンゾエート類等を挙げることができる。粘着付与剤としては、ロジン、レジン類に代表される天然樹脂類を挙げることができる。本実施形態のサージカルテープは皮膚に貼り付けるため、粘着付与剤としては、皮膚刺激が低い、水添ロジン、やＣ−５レジン類等が好ましい。例えば、米国イーストマンケミカル社のＳＴＹＢＥＬＩＴＥ水添ロジンおよびロジンエステル類、や米国ＳＡＲＴＯＭＥＲ社のＷｉｎｇｔａｃｋ  Ｐｕｌｓ等のＣ−５レジン類等を挙げることができる。酸化防止剤としては、ヒンダードフェノール系酸化防止剤等を挙げることができる。例えば、チバスペシャリティーケミカルズ社のＩＲＧＡＮＯＸヒンダードフェノール系酸化防止剤等を挙げることができる。また、その他の添加剤として、紫外線吸収剤等を目的に応じて添加することができる。合成ゴム系粘着剤は配合種と配合比により接着特性を制御することが可能である。各種接着特性を持つ混合された医療用の合成ゴム系粘着剤（ホットメルト）が販売されており、それらを合成ゴム系粘着剤として利用することが可能である。例えば、スイスのコラノ社のＥｃｏｍｅｌｔ（医療用ホツトメルト粘着剤）等を挙げることができる。尚、初期タックを向上させ、強い接着力と保持力を得るため合成ゴム系粘着剤とアクリル系粘着剤を混合して利用することも可能である。
【００２５】
粘着付与剤と可塑剤とを含む組成物に用いられる粘着付与剤、可塑剤としては、上述した、合成ゴム系粘着剤に含有させることができる粘着付与剤及び可塑剤を利用できる。
【００２６】
（１−３）他の成分（粘着剤組成物）；
粘着剤組成物に含有される、「スルホポリエステル及び粘着性成分」以外の成分（他の成分）としては、充填剤、顔料等を挙げることができる。充填剤としては、酸化亜鉛等を挙げることができる。
【００２７】
顔料としては、酸化チタン等を挙げることができる。
【００２８】
（２）基材：
本実施形態のサージカルテープに用いる基材は、フィルム状であれば特に限定されないが、透水性であることが好ましく、透水性不織布、透水性多孔質フィルム等であることが更に好ましい。また、エンボス加工を施したものや、熱針により多孔処理を施した疎水性プラスチック等であってもよい。基材に透水性があると、水分の供給が、サージカルテープの周辺部のみでなく、基材背面（粘着層が積層されている基材面と反対側の基材面）からも供給でき、水分の粘着層への浸透スピードが速くなり、好ましい。しかしながら、水が付着する環境下でのサージカルテープの使用では、テープが剥離する可能性があり、この場合の基材としては非透水性の材料を用いることが好ましい。基材の材質としては、ＰＥＴ（ポリエチレンテレフタレート）、ポリエチレン、ポリプロピレン、ポリウレタン、レーヨン（レーヨンは透水性を望む場合のみ使用する）等を挙げることができる。これらは、１種単独で使用されてもよいし、２種以上が混合されていてもよい。基材の厚さは、サージカルテープとして使用できる厚さであれば特に限定されないが、２５〜２００μｍ程度が好ましい。薄すぎると、強度が低下することがあり、厚すぎると剥がれ易くなり、また装着感が悪化することがある。
【００２９】
（３）サージカルテープ：
本実施の形態のサージカルテープは、上述したフィルム状の基材と、基材の一方の面に配設される上述した粘着層とを備えるものである。本実施形態のサージカルテープは、粘着層により、基材の一方の面の全面が覆われ、基材の表面が露出していない状態であってもよいが、粘着層が、基材の一方の面上に粘着剤組成物の塗布部と非塗布部よりなるパターン形状を形成していることが好ましい。そして、このパターン形状は、独立した縞状、島状に設けることが、好ましい。即ち、粘着層を塗布していない非塗布部分が連続した溝状、海状となっていることが、好ましい。例えば、パターン形状がストライプ形状の場合、帯状の粘着層が一定の間隔を開けて基材表面上に複数本並び、その隙間は、非塗布部分とする。
【００３０】
粘着剤組成物の塗布部分の厚さは、特に限定されないが、３０〜１００μｍであることが好ましく、４０〜７０μｍであることが更に好ましい。このような塗布部分の厚みにより、皮膚（被貼付体）に貼り付けたときに、より優れた粘着性を有し、剥離時に、水を用いて容易に剥離できるサージカルテープとすることができる。３０μｍ未満であると、サージカルテープの粘着力が低下することがあり、１００μｍを超えると剥離し難いことがあり、また、粘着剤組成物を無駄に多く使用することになる。
【００３１】
水（非イオン水）との接触面積を増やして、水の粘着層（粘着剤組成物）への浸透を促進するため、粘着層が、基材の一方の面上にパターン形状を形成することが好ましい（この状態を、「粘着層がパターン形状を形成する」ということもある。）。つまり、粘着層により基材表面が覆われる塗布部と、粘着層により覆われず基材表面が露出する非塗布部とが形成されることが好ましい。このように基材表面（サージカルテープ）が塗布部と非塗布部とを有することより、粘着層に水を接触させたときに、水が非塗布部を通って粘着層内に入り込むことができ、粘着層内に容易に浸透することができる。そして、パターン形状を形成することにより、粘着層の表面積が大きくなるため、水が更に浸透し易くなる。これにより、より速やかに水が粘着層に浸透し、スルホポリエステルの分散を促進し、剥離力の低下を促進させることが可能となる。
【００３２】
上記パターン形状の中の一の構造として、サージカルテープの端部から、皮膚とサージカルテープとの間に水が入り込んでいくように、基材が露出する非塗布部が、基材の端部から内側に向かって伸びるように連続的に形成された構造であることが好ましい。これにより、サージカルテープの端部に水を接触させたときに、粘着層の、基材の非塗布部に対応する空間部分内に水が入り込み、非塗布部を通って粘着層内に入り込んだ水が、塗布部に位置する粘着剤組成物内に浸透してスルホポリエステルを分散させることができる。これにより、サージカルテープの剥離力の低下をより促進させることが可能となる。このようなパターン形状としては、ストライプ形状（帯状の塗布部と非塗布部とが交互に並ぶ形状）または独立島状の塗布部が好ましい。ストライプ形状の場合の塗布部の幅は、１００〜５０００μｍが好ましく、非塗布部の幅は、１００〜５０００μｍが好ましい。塗布部の幅が広すぎると、水の粘着剤組成物への浸透が遅くなることがあり、幅が狭すぎると、粘着層の粘着力が低下することがある。また、独立島状の塗布部の場合、塗布面積は、３０〜５０％が好ましい。塗布面積が３０％未満であれば接着力が低下する可能性があり、５０％を超える場合であれば、水の浸透スピードが遅くなる可能性がある。
【００３３】
上記パターン形状の中の他の構造として、格子形状を挙げることができる。粘着層のパターン形状を格子形状とすると、サージカルテープの端部から粘着層内部への水の入り込みは促進され難いが、基材を透水性のフィルムとしたときに、基材の背面から水を供給することができるので、水が基材を通過して粘着層の格子形状内（非塗布部に対応する空間部分）に入り込むようにすることができる。これにより、非塗布部内に入り込んだ水が、塗布部に位置する粘着剤組成物に浸透してスルホポリエステルの分散を促進させることができる。これにより、水と接触させたときのサージカルテープの剥離力の低下をより促進させることが可能となる。上記格子形状における「格子」の形状としては、特に限定されず、四角形、五角形等の多角形、円形、楕円形、その他不定形等いずれの形状でもよい。格子形状を形成する塗布部の幅は、５０〜５０００μｍ程度が好ましい。塗布部の幅が広すぎると、水の粘着剤組成物への浸透が遅くなることがあり、幅が狭すぎると、粘着層の粘着力が低下することがある。基材が透水性を有する場合の粘着層のパターン形状としては、上記ストライプ形状や独立島状も好ましい形状である。
【００３４】
サージカルテープと皮膚との接着面に多くの水（非イオン水）を早く浸透させるためには、サージカルテープ端部と基材背面の両方向から水を接触させることが好ましく、粘着層が、基材端部側からも基材背面側からも、水を入り込ませることができ、さらに、基材が水透過性（透水性）であることが好ましい。具体的には水の浸透が非常に良い不織布を基材に利用し、粘着層はストライプ形状または独立島状であることが好ましい。サージカルテープに水（非イオン水）を供給したときに、水との接触面積が最も大きくなるパターン形状は独立島状であるが、保管期間及び皮膚貼り付け期間に独立島状が維持できるだけの、十分な非塗布部の面積を有するパターンで形成することが好ましい。
【００３５】
本実施形態のサージカルテープは、粘着層の表面にライナーが配設されていてもよい。ライナーが配設されることにより、サージカルテープの使用前（保管期間）に粘着層が汚れたり、粘着すべきでない場所に粘着したりすることを防止することができる。ライナーとしては、特に限定されないが、厚さ２０〜１０００μｍ程度のフィルムを使用することが好ましい。ライナーの材質としては、離型性を有するＰＥＴ、ＰＰ、紙等を挙げることができる。
【００３６】
（４）サージカルテープの製造方法：
粘着剤組成物をフィルム状の基材に塗布することにより、フィルム状の基材と、基材の一方の面に配設される粘着層とを備える本実施の形態のサージカルテープを得られる。また、ライナーを備えるサージカルテープを製造する場合には、ライナーに粘着剤組成物を塗布し、その粘着剤組成物が塗布されたライナーを、粘着層を基材側に向けるようにして基材に貼り付けてもよい。また、基材に粘着剤組成物を塗布した後に、ライナーを粘着層表面に貼り付けてもよい。粘着剤組成物を基材に塗布する方法としては、特に限定されないが、ホットメルトコーター等で基材に塗布温度を、１４０〜２００℃で塗布することが好ましい。また、粘着剤組成物を溶媒に溶解させてソルベントコーターで基材に塗布してもよい。環境面からは、溶媒を使用しないホットメルトコーター等を用いる方法が好ましい。接着剤組成物を塗布するときの厚さは、３０〜１００μｍが好ましい。また、粘着層を、上述した本実施形態のサージカルテープのようにパターン形状とする方法としては、特に限定されないが、粘着剤組成物を基材表面の全面に塗布した後にエンボス加工によりパターン化させる方法、転写ロールを使ってパターン塗布させる方法、メタルマスクを使ってスクリーン印刷させる方法、粘着剤組成物を溶剤に溶かして、グラビア印刷法によりパターン状に塗布する方法等を挙げることができる。
【００３７】
（５）サージカルテープの剥離方法：
本発明のサージカルテープの剥離方法は、被貼付体の表面に貼り付けられた本発明のサージカルテープの、粘着層に水を供給し、粘着層と水との接触部分に音波発信素子を用いて振動させながら、サージカルテープを被貼付体の表面から引き剥がす方法である。ここで、被貼付体は、通常、人の皮膚である。本発明のサージカルテープは、水により剥離が容易になるが、音波発信素子を用いて振動させることにより、水の粘着層への浸透が促進され、スルホポリエステルの水への分散が加速されるので、サージカルテープをより剥離し易くなる。
【００３８】
音波発信素子を用いて粘着層の水と接触している部分を振動させるときに使用する用具（剥離促進用具）としては、音波発信素子を備えた棒状、板状等の用具を用いることが好ましい。この剥離促進用具を、水を浸透させたサージカルテープのテープ端部または、基材背面に接触させることで、粘着層の水分散をより加速させることができ、容易に低剥離力で皮膚損傷なしに剥がすことができる。ここで、低剥離力とは、１００ｇ／ｉｎｃｈ以下の剥離強度をいう。また、上記用具にブラシが備えられてもよい。音波発信素子としては、ピエゾ素子等を用いることが好ましい。音波（超音波）発信素子が発する振動の周波数は、２００Ｈｚ〜１．２ＭＨｚが好ましい。音波（超音波）発信素子が発する振動の出力は、１Ｗ〜３Ｗが好ましい。周波数及び出力が上記範囲であることにより、生体に利用しても安全な剥離促進用具とすることができる。音波（超音波）発信素子を有する剥離促進用具としては、家庭用音波歯ブラシ、または家庭用超音波歯ブラシを利用することができる。家庭用音波歯ブラシとしては、松下電器産業社製のＤｏｌｔｚ音波振動歯ブラシ、Ｂｒａｕｎ社製のＳｏｎｉｃ  Ｃｏｍｐｌｅｔｅ  ミクロ音波振動歯ブラシ、Ｐｈｉｌｉｐｓ社製のＳｏｎｉｃａｒｅ音波振動歯ブラシ等が挙げられる。これらは２６１Ｈｚ前後の振動を与えることができ、周波数、出力共に生体に利用しても、安全な器具である。また、家庭用超音波歯ブラシとしては、マリーヌ社製のＥｓｔｅｎａ超音波振動歯ブラシ等が挙げられる。これらは１．２ＭＨｚ前後の振動を与えることができ、周波数、出力共に生体に利用しても、安全な器具である。家庭用音波歯ブラシ、または家庭用超音波歯ブラシ以外でも、工業用の音波（超音波）発信素子を利用して、剥離促進用具作成することもできるが、生体に適用しても十分安全な出力と構造を考慮して作成する必要がある。上記剥離促進用具の中でも、家庭用音波歯ブラシが、振動が強く皮膚と粘着剤との剥離効果が良好であるため好ましい。また、ブラシを備えた剥離促進用具は、分散目的ではブラシは必要ないが、ブラシに水を保持させて水を接触させることができるため、取り扱いが容易であり好ましい。分散効果を高めるためには、ブラシ部分ではなく、棒状部分又は板状部分を接触させることが好ましい。
【実施例】
【００３９】
以下、本発明を実施例により更に具体的に説明するが、本発明はこれら実施例に限定されるものではない。
【００４０】
（実施例１）
スルホポリエステルとして米国イーストマンケミカル社のＡＱ２１５０（商品名）（Ｔｇ＝９℃）７０．００質量％、粘着付与剤として米国イーストマンケミカル社のＳＴＹＢＥＬＩＴＥ  Ｒｏｓｉｎ−Ｅ（商品名）１９．７０質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））１０．００質量％、酸化防止剤としてチバスペシャリティーケミカルズ社のＩｒｇａｎｏｘ−１０１０（商品名）０．３０質量％を、１８０℃でニーダーを用いて混合して、スルホポリエステルを含む粘着剤組成物を調製した。混合と同一温度のホッメルトコーターを用いて、５０μｍの厚みでＰＥＴライナーに塗布した。そして、ＰＥＴライナーに塗布した粘着剤組成物の層を、厚さ２０μｍのＰＥＴ基材の一方の面に貼り付け、ＰＥＴ基材／粘着層／ＰＥＴライナーからなるサージカルテープの原ロールを作製した。得られたサージカルテープについて、以下に示す「初期接着力評価試験」及び「剥離評価試験」を行った。原ロールは１インチ（２．５ｃｍ）幅にスリットし、評価用に５ｃｍ長さに切断し、評価試験用サージカルテープを作製した。結果を表１に示す。表１において、「粘着性成分配合」の欄は、粘着剤組成物中の、スルホポリエステル以外の物質の含有率を示す。
【００４１】
（初期接着力評価試験）
上述の評価試験用サージカルテープからＰＥＴライナーを剥離し、人の下腕内側に貼り付け、その直後に、剥離試験機で１５ｃｍ／分の速度で１８０°ピール試験を行い、初期接着力を測定した。剥離試験機としては、スリーエム社のＩ−ＭＡＳＳ  ＴＥＳＴＥＲを使用した。
【００４２】
（剥離評価試験）
蒸留水（非イオン水）を、皮膚と粘着層との接着領域の端部に接触させた時の剥離力の低下の程度を調べるために、皮膚に貼り付けた評価試験用サージカルテープの端を指で少し剥がし、５０ｇおよび１００ｇの錘を紐で固定したクリップを取り付け、評価試験用サージカルテープの基材背面を下に向けるようにして、錘を吊り下げた。本テープは１００ｇ／ｉｎｃｈ（２．５ｃｍ）以下の低い剥離力で剥がすことを目的とするため、剥離時の荷重基準を５０ｇ（高感度）と１００ｇ（有効感度）の２水準で評価した。
【００４３】
剥離評価試験においては、サージカルテープの剥離時に、蒸留水（非イオン水）のスプレーと音波発信素子による分散促進操作を適宜行った。蒸留水を皮膚と粘着層との接着領域の端部にスプレーし続けて剥離した場合を「端部水スプレー」とし、音波発信素子を用いた音波振動歯ブラシに蒸留水を含ませ、皮膚と粘着層との接着領域の端部を擦りながら剥離した場合を「端部水ブラシ音波分散」とし、蒸留水を基材背面にスプレーしながら音波振動歯ブラシの棒状の部分で擦りながら剥離した場合を「背面水スプレー音波分散」とした。音波振動歯ブラシとしては、松下電器産業社製のＤｏｌｔｚ音波振動歯ブラシを使用した。それぞれの方法で剥離を行ったときの剥離感度は下記の条件で判断した。
【００４４】
高感度剥離モード：５０ｇの錘を吊るして上記剥離評価試験をしたときに（剥離強度５０ｇ／ｉｎｃｈ）、３０秒未満で剥離した場合。
有効感度剥離モード：１００ｇの錘を吊るして上記剥離評価試験をしたときに（剥離強度１００ｇ／ｉｎｃｈ）、３０秒未満で剥離した場合。
弱い剥離モード：１００ｇの錘を吊るして上記剥離評価試験をしたときに（剥離強度
１００ｇ／ｉｎｃｈ）、３０秒以上３分未満で剥離した場合。
無効果：１００ｇの錘を吊るして上記剥離評価試験をしたときに（剥離強度１００ｇ／ｉｎｃｈ）、３分未満で剥離しない場合。
【００４５】
【表１】
2008188126.tif 000002
【００４６】
（実施例２）
スルホポリエステルとして米国イーストマンケミカル社のＡＱ２３５０（商品名）（Ｔｇ＝１１℃）７５．００質量％、粘着付与剤として米国イーストマンケミカル社のＳＴＹＢＥＬＩＴＥ  Ｒｏｓｉｎ−Ｅ（商品名）１４．７０質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））１０．００質量％、酸化防止剤としてチバスペシャリティーケミカルズ社のＩｒｇａｎｏｘ−１０１０（商品名）０．３０質量％を、１８０℃で、ニーダーを用いて混合して、スルホポリエステルを含む粘着剤組成物を調製した。この粘着剤組成物を用いて、実施例１と同様にして、サージカルテープの原ロールを作製した。得られたサージカルテープについて、上記「初期接着力評価試験」及び「剥離評価試験」を行った。結果を表１に示す。
【００４７】
（実施例３）
スルホポリエステルとして米国イーストマンケミカル社のＡＱ２３５０（商品名）７．５０質量％、ゴム系粘着剤１（合成ゴム系ホットメルト粘着剤）としてスイス国のコラノ社製のＥｃｏｍｅｌｔ  Ｍ１−ＥＸ１８０（商品名）９０．００質量％、粘着付与剤としてＳＴＹＢＥＬＩＴＥ  Ｒｏｓｉｎ−Ｅ（商品名）１．４７質量％、可塑剤として米国ＶＥＬＳＩＣＯＬ社製ＢＥＮＺＯＦＬＥＸ  ９−８８（商品名）（ジプロピレングリコールジベンゾエート（ＤＰＧＤＢ））１．００質量％、酸化防止剤としてチバスペシャリティーケミカルズ社のＩｒｇａｎｏｘ−１０１０（商品名）０．０３質量％を実施例１の場合と同様の方法で混合して粘着剤組成物を調製した。この粘着剤組成物を、混合と同一温度のホッメルトコーターを用いて、５０μｍの厚みでＰＥＴライナーの全面に塗布した。そして、ＰＥＴライナーに塗布した粘着剤組成物の層を、厚さ１３５μｍの不織布基材（スリーエム社製トランスポアホワイト（商品名）に用いられているレーヨンとＰＥＴからなる不織布）の剥離剤を塗布していない面に貼り付け、不織布基材／粘着層／ＰＥＴライナーからなるサージカルテープの原ロールを作製した。得られたサージカルテープについて、上記「初期接着力評価試験」及び「剥離評価試験」を行った。結果を表１に示す。
【００４８】
（実施例４）
スルホポリエステルとして米国イーストマンケミカル社のＡＱ２３５０（商品名）２２．５０質量％、ゴム系粘着剤１（合成ゴム系ホットメルト粘着剤）としてＥｃｏｍｅｌｔ  Ｍ１−ＥＸ１８０（商品名）７０．００質量％、粘着付与剤としてＳＴＹＢＥＬＩＴＥ  Ｒｏｓｉｎ−Ｅ（商品名）４．４１質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））３．００質量％、酸化防止剤としてチバスペシャリティーケミカルズ社のＩｒｇａｎｏｘ−１０１０（商品名）０．０９質量％を実施例１の場合と同様の方法で混合して粘着剤組成物を調製した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００４９】
（実施例５）
スルホポリエステルとして米国イーストマンケミカル社のＡＱ２３５０（商品名）３０．００質量％、ゴム系粘着剤１（合成ゴム系ホットメルト粘着剤）としてＥｃｏｍｅｌｔ  Ｍ１−ＥＸ１８０（商品名）６０．００質量％、粘着付与剤としてＳＴＹＢＥＬＩＴＥ  Ｒｏｓｉｎ−Ｅ（商品名）５．８８質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））４．００質量％、酸化防止剤としてチバスペシャリティーケミカルズ社のＩｒｇａｎｏｘ−１０１０（商品名）０．１２質量％を実施例１の場合と同様の方法で混合して粘着剤組成物を調製した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００５０】
（実施例６）
スルホポリエステルとして米国イーストマンケミカル社のＡＱ２３５０（商品名）５２．５０質量％、ゴム系粘着剤１（合成ゴム系ホットメルト粘着剤）としてＥｃｏｍｅｌｔ  Ｍ１−ＥＸ１８０（商品名）３０．００質量％、粘着付与剤としてＳＴＹＢＥＬＩＴＥ  Ｒｏｓｉｎ−Ｅ（商品名）１０．２９質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））７．００質量％、酸化防止剤としてチバスペシャリティーケミカルズ社のＩｒｇａｎｏｘ−１０１０（商品名）０．２１質量％を実施例１の場合と同様の方法で混合して粘着剤組成物を調製した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００５１】
（実施例７）
スルホポリエステルとして米国イーストマンケミカル社のＡＱ２３５０（商品名）６３．７５質量％、ゴム系粘着剤１（合成ゴム系ホットメルト粘着剤）としてＥｃｏｍｅｌｔ  Ｍ１−ＥＸ１８０（商品名）１５．００質量％に、粘着付与剤としてＳＴＹＢＥＬＩＴＥ  Ｒｏｓｉｎ−Ｅ（商品名）１２．５０質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））８．５０質量％、酸化防止剤としてチバスペシャリティーケミカルズ社のＩｒｇａｎｏｘ−１０１０（商品名）０．２５質量％を実施例１の場合と同様の方法で混合して粘着剤組成物を調製した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００５２】
（実施例８）
スルホポリエステルとして米国イーストマンケミカル社のＡＱ２３５０（商品名）７５．００質量％、粘着付与剤として米国ＳＡＲＴＯＭＥＲ社のＷｉｎｇｔａｃｋ  Ｐｕｌｓ（商品名）１４．７０質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））１０．００質量％、酸化防止剤としてチバスペシャリティーケミカルズ社のＩｒｇａｎｏｘ−１０１０（商品名）０．３０質量％を、１６０℃の温度下でニーダーを用いて混合してスルホポリエステル含有のプレミックス用粘着剤組成物を調製した。プレミックス用粘着剤組成物を予め調製したのは、アクリル系粘着剤との混和性をよくするためである。
【００５３】
アクリル系粘着剤（アクリル系ＵＶ架橋型ホットメルト粘着剤（アクリルＰＳＡ））を以下の方法で調製した。２−エチルヘキシルアクリレート（９６．５０質量％）及びアクリル酸（３．５０質量％）からなるモノマー１００質量部、紫外線安定剤としてアクリロキシベンゾフェノン０．０５質量部、光重合開始剤としてＩｒｇａｃｕｒｅ−１８４（チバスペシアリティーケミカル社製）０．５０質量部、酸化防止剤としてＩｒｇａｎｏｘ−１０７６（チバスペシアリティーケミカル社製）０．５０質量部、連鎖移動剤としてイソオクチルグリコレート０．０５質量部を混合してポリエチレン酢酸ビニル（ＥＶＡ）製のバッグに充填し、密封して、低圧水銀ランプで共重合させた。この重合生成物８５．００質量％と、粘着付与剤として米国Ｎｏｖｅｏｎ社のＡｖａｌｕｒｅ  ＡＣ２１０アクリルオリゴマー１５．００質量％とを１６０℃で混合して、アクリル系ＵＶ架橋型ホットメルト粘着剤（アクリル系粘着剤）を製造した。
【００５４】
プレミックス用粘着剤組成物５０．００質量％とアクリル系ＵＶ架橋型ホットメルト粘着剤（アクリルＰＳＡ）５０．００質量％とを１６０℃の温度下で混合して、粘着剤組成物を調製した。この粘着剤組成物を用いて、実施例３と同様にして、サージカルテープの原ロールを作製した。粘着剤組成物を基材に配設した後に、粘着剤組成物に、アイグラフィック社製の高圧水銀ランプを用いて、ＵＶ−Ｃ波長で２５ｍＪ／ｃｍ２から１００ｍＪ／ｃｍ２の範囲で照射し、アクリル系粘着剤を架橋させた。得られたサージカルテープについて、上記「初期接着力評価試験」及び「剥離評価試験」を行った。結果を表１に示す。
【００５５】
（実施例９）
実施例８で作成したスルホポリエステル含有のプレミックス用粘着剤組成物８０．００質量％と上記アクリル系ＵＶ架橋型ホットメルト粘着剤（アクリルＰＳＡ）２０．００質量％を１６０℃の温度下で混合して、粘着剤組成物を調製した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００５６】
（実施例１０）
スルホポリエステルとして米国イーストマンケミカル社のＡＱ２３５０（商品名）７０．００質量％、ゴム系粘着剤２としてスイス国のコラノ社製のＥｃｏｍｅｌｔ  Ｍ１−ＥＸ２００（商品名）２５．００質量％、粘着付与剤としてＳＴＹＢＥＬＩＴＥ  Ｒｏｓｉｎ−Ｅ（商品名）４．９０質量％、酸化防止剤としてチバスペシャリティーケミカルズ社のＩｒｇａｎｏｘ−１０１０（商品名）０．１０質量％を混合して粘着剤組成物を調製した。得られた粘着剤組成物を、粘着層のパターン形状が格子形状となるように、実施例３で用いた不織布基材に転写ロールで塗布した。そして、粘着層の表面にＰＥＴライナーを貼り付けた。粘着層の格子形状は図１に示すように、非塗布部３が閉鎖系となる形状である。格子形状において、粘着剤組成物が配設されている被覆部２の幅Ｗは約１ｍｍであった。図１は、実施例１０で得られたサージカルテープ１の粘着層側の表面の一部を拡大した拡大写真である。得られたサージカルテープについて、上記「初期接着力評価試験」及び「剥離評価試験」を行った。結果を表１に示す。
【００５７】
（実施例１１）
実施例１０と同様にして粘着剤組成物を調製した。得られた粘着剤組成物を、粘着層のパターン形状がストライプ形状となるように、実施例３で用いた不織布基材に転写ロールで塗布した。そして、粘着層の表面にＰＥＴライナーを貼り付けた。粘着層のパターン形状は図２に示すように、非塗布部１３が開放系（基材端部まで非塗布部が形成されている）となる形状である。パターン形状において、粘着剤組成物が配設されている塗布部１２の幅Ｗは約１ｍｍであった。図２は、実施例１１で得られたサージカルテープ１１の粘着層側の表面の一部を拡大した拡大写真である。得られたサージカルテープについて、上記「初期接着力評価試験」及び「剥離評価試験」を行った。結果を表１に示す。
【００５８】
（実施例１２）
スルホポリエステルとして米国イーストマンケミカル社のＡＱ２３５０（商品名）６３．７５質量％、ゴム系粘着剤２としてＥｃｏｍｅｌｔ  Ｍ１−ＥＸ２００（商品名）１５．００質量％、粘着付与剤として米国ＳＡＲＴＯＭＥＲ社のＷｉｎｇｔａｃｋ  Ｐｕｌｓ（商品名）１２．５０質量％、可塑剤として米国ＶＥＬＳＩＣＯＬ社のＢＥＮＺＯＦＬＥＸ  ９−８８（商品名）（ジプロピレングリコールジベンゾエート（ＤＰＧＤＢ））８．５０質量％、酸化防止剤としてチバスペシャリティーケミカルズ社のＩｒｇａｎｏｘ−１０１０（商品名）０．２５質量％を混合して粘着剤組成物を調製した。得られた粘着剤組成物を、粘着層のパターン形状が独立島状となるように、実施例３で用いた不織布基材に以下の方法で塗布した。すなわち、０．１ｍｍ厚のステンレス板２１に、複数の円形の孔２２を、図３に示すような細密構造パターンになるようにエッチングにより形成したメタルマスク２３を作成し、このメタルマスクを実施例３で使用した不織布基材に被せ、１８０℃の温度下でメタルスキージにより不織布基材上に粘着剤組成物をスクリーン塗布した。メタルマスクの、円形の孔２２の孔径Ｄを１．５ｍｍ、ピッチＰを２．８ｍｍとし、開口率（メタルマスク全体の面積に対する孔２２の面積の比率）を４５．１％とした。基材に粘着剤組成物を塗布した後に、粘着層の表面にＰＥＴライナーを貼り付けてサージカルテープとした。図３は、実施例１２のサージカルテープの作製に使用するメタルマスクの一部を拡大した平面図である。得られたサージカルテープについて、上記「初期接着力評価試験」及び「剥離評価試験」を行った。結果を表１に示す。
【００５９】
（実施例１３）
実施例８と同様にして粘着剤組成物を調製した。得られた粘着剤組成物を用いて、実施例１２と同様にして、粘着層のパターン形状を独立島状としたサージカルテープを作製した。得られたサージカルテープについて、上記「初期接着力評価試験」及び「剥離評価試験」を行った。結果を表１に示す。
【００６０】
（比較例１）
実施例８と同様にして作製したＵＶ架橋型アクリルホットメルト粘着組成物８５質量％と、米国Ｎｏｖｅｏｎ社製のＡｖａｌｕｒｅ  ＡＣ２１０  アクリルオリゴマー（粘着付与剤）１５質量％とを、１６０℃で混合して粘着剤組成物を作製した。得られた粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００６１】
（比較例２）
スイス国のコラノ社製のＥｃｏｍｅｌｔ  Ｍ１−ＥＸ１８０（商品名）を粘着剤組成物として使用した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００６２】
（比較例３）
スイス国のコラノ社製のＥｃｏｍｅｌｔ  Ｍ１−ＥＸ２００（商品名）を粘着剤組成物として使用した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００６３】
（比較例４）
粘着剤組成物として、スルホポリエステルのみ（１００質量％）を使用した。スルホポリエステルとしては、米国イーストマンケミカル社のＡＱ２３５０（商品名）を使用した。この粘着剤組成物を用いて、実施例３と同様にして、サージカルテープの原ロールを作製した。得られたサージカルテープについて、上記「初期接着力評価試験」及び「剥離評価試験」を行った。結果を表１に示す。
【００６４】
表１より、実施例１〜１３と、比較例１〜４とを比較すると、スルホポリエステルと所定の粘着剤とを含有する粘着剤組成物を使用したサージカルテープが、被貼付体に貼り付けたときには十分に固定され、被貼付体から剥がすときには、粘着層に水を浸透させることにより容易に剥がすことができるものであった。実施例１〜７と、実施例８，９とを比較すると、粘着付与剤＋可塑剤、及びゴム系粘着剤を使用した場合は、アクリル系粘着剤を使用した場合と比較すると、水の粘着層内への分散がより容易に行われていることがわかる。また、アクリル系粘着剤を使用した場合（実施例８，９，１３）であっても、音波発信素子を用いた振動を加えることにより、サージカルテープを容易に剥離させることが可能であることがわかる。
【産業上の利用可能性】
【００６５】
本発明のサージカルテープは、医療用のサージカルテープ（ドレッシングフィルムを含む）として好適に利用することができる。
【図面の簡単な説明】
【００６６】
【図１】実施例１０で得られたサージカルテープ１の粘着層側の表面の一部を拡大した拡大写真である。
【図２】実施例１１で得られたサージカルテープの粘着層側の表面の一部を拡大した拡大写真である。
【図３】実施例１２のサージカルテープの作製に使用するメタルマスクの一部を拡大した平面図である。
【符号の説明】
【００６７】
１：サージカルテープ、２：塗布部、３：非塗布部、１１：サージカルテープ、１２：塗布部、１３：非塗布部、２１：ステンレス板、２２：孔、２３：メタルマスク、Ｐ：ピッチ、Ｄ：孔径、Ｗ：幅。
【図３】
2008188126.tif 000003
【図１】
2008188126.tif 000004
【図２】
2008188126.tif 000005